Brevet FR2621712A1 — publié le 19890414

La présente invention concerne un support électrophotographique photosensible, plus particulièrement un tel support qui comporte une couche photosensible d'excellente durabilité sans altération de la qualité d'image due à la répétition. Au cours des dernières années, on a assisté au développement de très nombreux supports électrophotographi- ques photosensibles par suite de l'utilisation de composés organiques comme photoconducteur. Parmi eux, la plupart de ceux qui ont reçu une application pratique comportent un type de photoconducteur qui est divisé, du point de vue fonctionnel, en une matière génératrice de charges et une matière de transport de charges. Un support électrophotographique photosensible dans lequel on utilise un tel photoconducteur organique nécessite d'être davantage perfectionné quant à ses caractéristiques électrophotographiques telles que la sensibilité, la réponse à la lumière, etc., par suite de la souplesse de conception de la matière, et ce support se caractérise également par ses bonnes propriétés filmogènes et par sa grande productivité. Cependant, un support électrophotographique photosensible est exposé & divers processus de formation d'image de façon répétée dans un dispositif électrophoto- graphique, et pendant cette période, il doit présenter des caractéristiques stables. Toutefois, le support électro- photographique photosensible impliquant l'utilisation du photoconducteur organique tel que décrit ci-dessus présente l'inconvénient qu'un abaissement de la densité d'image, s'accompagnant d'une baisse de la capacité de charge et d'une altération de la qualité d'image telle qu'un flou de l'image accompagné d'une réduction de la résistance de surface, est susceptible d'apparaître en cas d'utilisa- tions répétées. La cause de ces altérations peut être con- sidérée comme étant la forte influence exercée par la charge en couronne. Plus particulièrement, lorsqu'un support photosensible est utilisé dans une machine de copiage, il est constamment exposé à une atmosphère de décharge en couronne, et le photoconducteur organique peut être considéré comme étant sujet à une altération sous l'effet de la substance active telle que l'ozone formé par la décharge en couronne au cours de la répétition du copiage. En particulier, dans un support électrophoto- graphique photosensible impliquant l'utilisation d'un photoconducteur organique, qui est fréquemment utilisé avec une charge négative, il est engendré une plus grande quantité d'ozone que dans le cas d'une charge positive, et cela est également considéré comme l'un des facteurs présentant plus de risque d'altération comparativement à d'autres supports photosensibles sous l'effet de l'utilisa- tion d'une charge positive. Dans l'art antérieur, on a proposé comme moyen d'empêcher une telle détérioration d'un support électro- photographique photosensible, l'utilisation de divers anti- oxydants tels que le thiodipropionate de dilauryle comme révélé dans le brevet japonais publié sous le NI 48-40436, des dérivés 2,4,6trialkylphénoliques comme révélé dans le brevet japonais publié sous le N 48-75241; des dérivés aminés à encombrement stérique tels que révélés dans le brevet japonais publié sous le N' 50-44835; des composés de type phénolique, des composés du type de l'hydroxy- anisole, des composés de type hydroquinonique, des composés du soufre, des composés organiques phosphorés et des composés de p-phénylènediamine comme révélé dans les brevets japonais publiés sous les numéros 56-130759 et 57- 120260; des dérivés benzotriazoliques tels que révélés dans le brevet japonais publié sous le N' 48-120260; des composés aromatiques hydroxylés tels que révélés dans le brevet des Etats-Unis d'Amérique N 4 563 408 (correspon- dant au brevet japonais publié sous le N 61-156131); des composés de type phénolique à encombrement stérique tels que révélés dans le brevet japonais publié sous le NI 62- 105151; et ainsi de suite. Par l'addition de ces divers oxydants, on peut prévenir dans une certaine mesure une détérioration du support photosensible. Toutefois, dans la pratique, une autre amélioration de l'effet protecteur est nécessaire, il serait en même temps souhaitable de disposer d'un procédé perfectionné ne produisant pas de perturbation telle que ces anti-oxydants eux-mêmes agissent au niveau du capteur pour la migration des charges en donnant lieu à une élévation du potentiel lumineux (VL). La Demanderesse a effectué des travaux de recherche visant à un perfectionnement en étudiant les facteurs de cette détérioration du support photosensible, et ils ont trouvé en conséquence qu'un effet préventif suffisant contre la détérioration pouvait être obtenu par l'addition d'un anti-oxydant particulier dans une couche photosensible contenant un photoconducteur organique, tout en pouvant obtenir un support photosensible ne produisant aucun effet désavantageux sur d'autres caractéristiques électrophotographiques, en réalisant ainsi la présente invention. Un objectif de la présente invention est de trouver un support électrophotographique photosensible protégé contre une détérioration sans aucun effet nuisible sur d'autres caractéristiques électrophotographiques, par la présence d'un anti-oxydant particulier. Un autre objectif de la présente invention est de trouver un support électrophotographique photosensible présentant peu de fluctuation de potentiel et doué d'une excellente durabilité lors d'utilisations répétées. Conformément à la présente invention, il est proposé un support électrophotographique photosensible comprenant une couche photosensible qui contient un photoconducteur organique porté par un substrat électro- conducteur, ladite couche photosensible contenant un composé représenté par la formule (1) ci-dessous en une quantité allant de 0,1 à 10 % en poids sur la base du poids total de la couche photosensible ajoutée: X CH2-R R-HiXC 2 (formule 1) X3 CH2-R formule dans laquelle R représente X4 OH X5 X1, X2 et X3 représentent chacun un atome d'hydrogène ou un groupe méthyle, X4 représente CH3 CH3 -C-CH3 ou -C-CH2CH3 !! CH3 CH3 X5 représente un atome d'hydrogène, un groupe alkyle ou un groupe alcényle. Plus particulièrement, des exemples illustrant le groupe alkyle peuvent comprendre des groupes ayant 1 à atomes de carbone, et des exemples illustrant le groupe alcényle comprennent des groupes ayant 2 à 10 atomes de carbone, en tant que groupes préférentiels. L'additif comprenant un composé représenté par la formule (1) dans la présente invention est un anti- oxydant portant trois groupes phénoliques à encombrement stérique, qui est connu en tant qu'anti-oxydant pour des matières plastiques ou des caoutchoucs ou comme capteur de radicaux. Cet anti-oxydant a une fonction anti-oxydante très prononcée du fait qu'il porte trois groupes phénoliques & encombrement stérique, et il peut empêcher une détérioration de la couche photosensible par l'ozone ou par le gaz actif qui l'accompagne, lorsqu'il est appliqué a un support électrophotographique photosensible. En outre, l'additif ne produit aucun effet désavantageux sur d'autres caractéristiques électrophoto- graphiques dans la plage convenable d'effet de protection contre une détérioration. Cela peut être considéré comme étant dû au fait que l'additif ne porte pas d'autre groupe polaire ni d'hétérocycle qui puisse provoquer un emprison- nement de porteurs, hormis des groupes phénoliques à encombrement stérique. Des exemples illustrant le composé représenté par la formule (1) peuvent comprendre le 1,3,5-triméthyl- 2,4,6-tris-(3,5-di-tertio-butyl-4-hydroxybenzyl)benzène, le 1,3,5-triméthyl-2,4,6-tris-(3,5-di-(l,l-diméthylallyl)-4- hydroxybenzyl)benzène, le 1,3,5-triméthyl-2,4,6-tris-(3,5- di-tertio-amyl-4-hydroxybenzyl)benzène, le 1,3,5-triméthyl- 2,4,6-tris-(3,5-di-(1,1-diméthyl-2-butényl)-4-hydroxy- benzyl)benzène, le 2,4,6-tris-(3,5-tertio-butyl-4-hydroxy- benzyl)benzène, le 1,3,5-triméthyl-2,4,6-tris-(3,5-di-(1- méthyl-2-propényl)-4-hydroxybenzyl)benzène, le 1,3- diméthyl-2,4,6-tris-(3,5-di-tertio-butyl-4-hydroxy- benzyl)benzène, le 1,3,5-triméthyl-2,4,6-tris-(3,5-n-hexyl- 4-hydroxybenzyl)benzène, le 1,3,5-triméthyl-2,4,6-tris-(3- tertio-butyl-5-tertio-amyl-4-hydroxybenzyl)benzène, le 1,3,5-triméthyl-2,4,6-tris-(3,5-diisopropyl-4-hydroxy- benzyl)benzène, le 1,3,5-triméthyl-2-(3,5-di-tertio-amyl-4- hydroxybenzyl)-4,6-bis-(3,5-di-tertio-butyl-4-hydroxy- benzyl)benzène, etc. Le composé produisant un effet remarquable en tant qu'anti-oxydant devant être ajouté dans la couche photosensible de la présente invention est le composé de formule (1) dans laquelle X5 est un groupe alkyle compor- tant un atome tertiaire de carbone qui présente une valence libre, en particulier le groupe tertio-butyle ou le groupe tertio-amyle. La quantité de composé que l'on ajoute peut se situer avantageusement entre 0,1 et 10 % en poids, de préférence entre 0,3 et 5 % en poids sur la base du poids total de la couche photosensible ajoutée. Si la quantité ajoutée est inférieure à 0,1%, il n'y a pas d'effet protecteur contre la détérioration, tandis que si elle dépasse 10 %, des perturbations telles qu'une baisse de sensibilité, une élévation du potentiel résiduel, etc., peuvent être engendrées. Dans le support électrophotographique photo- sensible de la présente invention, la couche électrophoto- graphique photosensible contenant un photoconducteur organique affecte la forme d'un support photosensible de type monocouche dans lequel une matière génératrice de charges et une matière de transport de charges séparées quant à leur fonction sont mélangées ensemble, ou bien la forme d'un support photosensible stratifié comprenant une couche génératrice de charges contenant une matière engendrant les charges, et une couche de transport de charges contenant une matière véhiculant des charges, stratifiées l'une sur l'autre. En tant que matière génératrice de charges, on peut utiliser des colorants organiques tels que des colorants du type pyrilium, des colorants du type thio- pyrilium, des pigments du type phtalocyanine, des pigments du type anthanthrone, des pigments du type pérylène, des pigments dibenzopyrènequinoniques, des pigments du type pyranthrone, des pigments azoiques, des pigments du type de l'indigo, des pigments du type quinacridone, etc. Comme matière de transport de charges, on peut utiliser des composés du type de la pyrazoline, des composés du type de l'hydrazone, des composés du type du stilbène, des composés du type de triphénylamine, des composés du type de la benzidine, des composés du type de l'oxazole, des composés du type de l'indole, des composés du type du carbazole, etc. Dans le cas d'un support photosensible du type monocouche, la matière génératrice de charges et la matière de transport de charges telles que définies cidessus peuvent être dispersées ou dissoutes dans une résine convenable servant de liant, et une couche est formée par application sur un substrat électroconducteur. L'épaisseur du film peut aller de 5 à 50 Nm, de préférence de 10 à pm. Par ailleurs, dans le cas d'un support photosensible de type stratifié, on peut réaliser ce support (1) en stratifiant successivement la couche génératrice de charges et la couche de transport de charges dans cet ordre sur un substrat électroconducteur ou (2) en stratifiant successivement la couche de transport de charges et la couche génératrice de charges, dans cet ordre. Dans le cas de l'option (1), on peut inclure comme procédé de formation de la couche génératrice de charges, le procédé dans lequel la matière engendrant des charges est dispersée ou dissoute dans une résine servant de liant et un solvant et le liquide de revêtement est appliqué, et le procédé de déposition à l'état de vapeur ou de pulvérisation, etc. L'épaisseur de film peut être égale ou inférieure à 5 Mm, de préférence comprise entre 0,01 et 3 Mm. Dans ce cas, on peut aussi utiliser un photo- conducteur inorganique tel que le sélénium ou le silicium amorphe. La couche de transport de charges peut être formée par stratification d'une solution de revêtement contenant la matière de transport de charges, comme décrit ci-dessus, en solution dans une résine servant de liant. L'épaisseur du film peut aller de 10 a 40 pm, de préférence de 15 à 35 gm. L'additif comprenant le composé représenté par la formule (1), dans la présente invention, doit être de préférence contenu, dans ce cas, dans la couche de transport de charges. En revanche, dans le cas de la stratification de la couche génératrice de charges sur la couche de transport de charges, on forme les deux couches en appliquant, respectivement, la matière de transport de charges et la matière génératrice de charges conjointement avec une résine servant de liant. Dans ce cas, il est préférable d'incorporer également la matière de transport de charges dans la couche génératrice de charges. Dans ce cas, l'additif comprenant le composé représenté par la formule (1) doit être contenu de préférence dans la couche génératrice de charges ou à la fois dans la couche génératrice de charges et dans la couche de transport de charges. On peut inclure comme résine pouvant être utilisée comme liant dans la présente invention, une résine acrylique, un polycarbonate, un polyester, une polysulfone, un polyallylate, etc. Dans la couche photosensible utilisée dans la présente invention, en vue d'améliorer la résistance mécanique à la friction, la détérioration par glissement de la surface du support photosensible, on peut aussi prévoir un lubrifiant tel qu'une résine de type fluoré en poudre ou une résine de type polyoléfinique en poudre, etc. Des exemples de résine de type fluoré en poudre peuvent comprendre une résine de tétrafluoréthylène en poudre, une résine de fluorure de vinylidène en poudre, une résine de trifluorochloréthylène en poudre, des copolymères des monomères constituant ces polymères, et des exemples de résines polyoléfiniques en poudre peuvent comprendre une résine polyéthylénique en poudre, une résine polypropyléni- que en poudre, des copolymères des monomères constituant ces polymères, etc. La quantité de lubrifiant que l'on ajoute peut aller de 1,0 à 30 % en poids, de préférence de 2,0 à 20 % en poids sur la base du poids total de la couche photo- sensible ajoutée. De même, pour améliorer la dispersibilité lorsqu'on disperse le lubrifiant, on peut aussi ajouter divers adjuvants de dispersion. La couche photosensible utilisée dans la présente invention peut en outre renfermer comme additifs connus des agents modificateurs de surface, des plas- tifiants pour améliorer la flexibilité, etc. Le substrat électroconducteur peut être choisi parmi des substrats connus, par exemple de l'aluminium, du fer, du cuivre sous une forme cylindrique ou sous la forme d'une bande ou un film de matière plastique portant un métal déposé en phase vapeur. On peut aussi prévoir, si nécessaire, entre le substrat et la couche photosensible, une couche intermédiaire telle qu'une couche adhésive, une couche de protection, une couche lisse, etc. Le support électrophotographique photosensible de la présente invention peut être utilisé comme support photosensible pour des imprimantes se servant de l'électro- photographie, telles qu'une imprimante à faisceau laser, une imprimante à diode électroluminescente, une imprimante à affichage à cristaux liquides, une imprimante à écran cathodique, etc., en plus des machines classiques de copiage électrophotographique. D'autres détails de la présente invention ressortent des exemples suivants, donnés à titre non limitatif. Exemple 1 On a utilisé un cylindre en aluminium de 80 mm de diamètre et de 360 mm de longueur comme substrat électroconducteur sur lequel on a appliqué par le procédé d'immersion une solution méthanolique à 5 % d'un polyamide (nom commercial: Amilan CM-8000, produit de la firme Toray K.K.), pour obtenir une sous-couche ayant une épaisseur de 0,5 Am. Ensuite, on a dispersé 10 parties d'un pigment trisazoique (parties en poids, de même que dans ce qui suit) de formule ci-après: >- HNOC C2H5 N HO iN H t C2H5 N C2H5 1 HNOC OH HO CONH-b O N=N 0 N - NN 6 parties d'un polyvinylbutyral (nom commercial: S-LEC BL- S, produit de la firme Sekisui Kagaku K.K.) et 50 parties de cyclohexanone au moyen d'un broyeur à sable, en utilisant des perles de verre. On ajoute à la dispersion 100 parties de méthyléthylcétone et on applique le mélange sur la sous- couche pour former une couche génératrice de charges d'une épaisseur de 0,2 Mm. Ensuite, on dissout 10 parties d'un composé de stilbène de formule générale: 0 -CH3 \J-C3 et 10 parties d'un polycarbonate (nom commercial: Panlite L-1250, produit de la firme Teijin Kasei K.K.) dans parties de dichlorométhane et 10 parties de monochloro- benzène pour préparer une solution de revêtement pour la couche de transport de charges. On ajoute, respectivement, à la solution 0,04 partie, 0,3 partie, 0,6 partie et 1,8 partie de 1,3,5- triméthyl-2,4,6-tris-(3,5-di-tertio-butyl-4-hydroxy- benzyl)benzène (abréviation THBZ-l, nom commercial: IRGANOX 1330, produit de la firme Nippon Ciba-Geigy K.K.) et on applique chaque mélange sur la couche génératrice de charges ci-dessus pour former une couche de transport de charges d'une épaisseur de 18 Mm. Les supports photosensibles ainsi préparés sont appelés, respectivement, Support Photosensible 1, Support Photosensible 2, Support Photosensible 3 et Support Photosensible 4. En outre, on a préparé comme échantillons comparatifs des supports photosensibles ne contenant pas de THBZ-l et contenant 3 parties de THBZ1 et on les a, respectivement, appelés supports photosensibles 5 et 6. Ces supports photosensibles ont été montés sur une machine de copiage électrophotographique (nom commer- cial: CLC1, fabriquée par Canon) et les caractéristiques électrophotographiques ont été évaluées d'après les méthodes suivantes. Tout d'abord, les conditions pour l'image latente ont été établies de manière que le potentiel d'obscurité (VD) et le potentiel de luminosité (VL) du support photosensible aient, respectivement, des valeurs de -650 Vet de -150 V. A ce stade, la dose d'exposition pour la formation de l'image a été déterminée en vue d'obtenir la sensibilité initiale. Ensuite, le potentiel après copiage continu de 5000 feuilles a été mesuré afin de déterminer le taux d'abaissement de VD et le taux d'élévation de VL. Le support photosensible a ensuite été laissé en place dans la machine de copiage et le potentiel de surface a été mesuré après 10 heures. A ce stade, la portion du support photosensible se trouvant juste en dessous du chargeur à effet couronne, après avoir été laissée au repos, a été repérée et la différence par rapport à d'autres portions (AVD) a été déterminée. Les résultats sont représentés ci-dessous. Support photo- Quantité ajoutée Intensité Abaissement sensible de PHBZ-1 (%) initiale de VD (%) (lux.s) 1 0,2 3,0 8,6 2 1,5 3,0 5,5 3 3,0 3,1 4,6 4 9,0 3,2 4,1 0 3,0 34,0 6 15 4,8 2,2 2 6 2 1 7 1 2 Support photo- Elévation de VL VD après repos (V) sensible (V) 1 10 25 2 10 10 3 20 10 4 30 10 10 80 6 80 5 Remarque: La quantité ajoutée est le pour- centage basé sur le poids de la couche photosensible dans laquelle du THBZ-1 a été ajouté (en l'occurrence la couche de transport de charges). Comme le font ressortir les résultats ci- dessus, pour le support photosensible ne contenant pas d'additif, on a observé un abaissement remarquable du potentiel d'obscurité sous l'effet d'un traitement électrophotographique répété. En revanche, lorsque la quantité ajoutée a été trop grande, l'inconvénient observé a été une élévation notable du potentiel de luminosité. En ce qui concerne le support photosensible contenant une quantité convenable d'additif, la capacité de charge est un peu abaissée et aucune perturbation n'est observée dans l'application pratique. ExemRle 2 En tant que matière génératrice de charges, on a dispersé 10 parties d'un pigment disazoique de formule suivante: G HNOC-HNOC XOH C3 HOx xCNH-COMNHb 6 parties du polyvinylbutyral (tel qu'utilisé ci-dessus) et parties de cyclohexanone sont dispersées dans un dispositif broyeur à sable en utilisant des perles de verre. On a ajouté & la dispersion 100 parties de tétra- hydrofuranne et on a appliqué le mélange sur le substrat et on a formé la sous-couche de la même manière que dans l'exemple 1 pour obtenir une couche génératrice de charges ayant une épaisseur de 0,2 pm. Ensuite, on a dissous dans 15 parties de dichlorométhane et 45 parties de monochlorobenzène, en tant que matière de transport de charges, 8 parties d'un composé benzocarbazolique de formule suivante: n-C4H9 OCH3 QoY H3CO CH=C parties d'une résine copolymère styrène-acrylique (nom commercial: ESTYLENE MS-200, produit de la firme Shinnip- pon Seitetsu Kagaku K.K.) et 0,36 partie de 1,3,5-tri- méthyl-2,4,6-tris-(3,5-di-tertio-amyl-4-hydroxybenzyl)- benzène (abréviation THBZ-2) et on a appliqué la solution résultante sur la couche génératrice de charges ci-dessus pour former une couche de transport de charges ayant une épaisseur de 18 Mm. Ce support a été appelé Support Photosensible 7. Par ailleurs, a des fins comparatives, on a préparé un échantillon ne contenant pas de THBZ-2. Ce support a été appelé Support Photosensible 8. En outre, on a préparé comme échantillons comparatifs des supports photosensibles contenant les 6 sortes d'additifs indiquées ci-dessous, et on les a, respectivement, appelés Supports Photosensibles 9, 10, 11, 12, 13 et 14. Additifs de comparaison: (ajouté au Support Photosensible 9) 2,2'-butylidène-bis-(2-tertio-butyl-4-méthyl- phénol) (nom commercial Sunilizer BBP, produit de la firme Sumitomo Kagaku Kogyo) OH OH (CH3)3c CH C(CH3)3 CH C3H7.C C CH3 u3m7 - CH3 (ajouté au Support Photosensible 10) bis-[3-(3-tertio-butyl-5-méthyl-4-hydroxy- phényl)-propionate de triéthylène-glycol (nom commercial: IRGANOX 245, produit de la firme Nippon Ciba-Geigy) CH3 0 CH2'CH2CO. CH22 OCH2 C(CH3)3 (ajouté au Support Photosensible 11) 2,2'-thiobis-(4-méthyl-6-butylphénol) (nom commercial: IRGANOX 1081, produit de la firme Nippon Ciba- Geigy) (CH3)3C OH HO C(CH3)3 CH3 CH3 (ajouté au Support Photosensible 12) 2-(3,5-di-tertio-butyl-4-hydroxybenzyl)-2-n- butylmalonate de bis-(1,2,2,6,6-pentaméthyl-4-pipéridyle) (nom commercial: TINUVIN 144, produit de la firme Nippon Ciba-Geigy) CH3 C(CH 3)3 H H3 HO CH2 COO -CH C(CH3)3 C CH3 HCH3 n-C4Ho CH3 CH3 COO N-CH3 H CH3 CH3 (ajouté au Support Photosensible 13) 2-hydroxy-4-n-octoxybenzophénone (nom commer- cial: Sumisorb 130, produit de la firme Sumitomo Kagaku Kogyo) HO O ?_--C O C8H17 (ajouté au Support Photosensible 14) 2-(2 '-hydroxy-3' -tertio-butyl-5 '-méthylphényl)- 5-chlorobenzotriazole (Sumisorb 300, produit de la firme Sumitomo Kagaku Kogyo) HO C(CH3)3 C Q CH3 Pour ces supports photosensibles, les carac- téristiques électrophotographiques ont été évaluées comme dans l'exemple 1. De même, on a mesuré aussi les doses d'exposition en donnant à VD et VL des valeurs initiales respectives de -650 V et de -150 V. Les résultats sont reproduits ci-dessous. Support photo- Sensibilité initiale Abaissement de sensible (lux.s) VD (%) 7 2,8 5,1 8 2,8 28,2 9 3,6 19,7 4,1 22,3 11 3,5 29,6 12 3,7 5,6 13 3,0 26,6 *14 3,0 27,8 Support photo- Elévation de VL (V) VD après repos sensible (V) 7 20 10 8 20 90 9 30 70 70 80 11 30 90 12 100 20 13 40 90 14 30 90 D'après les résultats ci-dessus, on peut voir clairement apparaître l'effet de protection contre la détérioration produit par l'additif utilisé dans la présente invention, et on peut en même temps concevoir qu'aucun effet suffisant ne peut être obtenu ou que les effets nuisibles sont grands avec d'autres anti-oxydants. ExemnDle 3 En procédant comme dans l'exemple 1, on a appliqué une sous-couche sur le substrat. Ensuite, une solution contenant 15 parties d'un composé de stilbène de formule suivante: P a/@CH3 C=CH N CH3 10 parties du polycarbonate (tel qu'utilisé ci-dessus), en solution dans 50 parties de dichlorométhane et 10 parties de monochlorobenzène, a été appliquée sur la sous-couche pour former une couche de transport de charges ayant une épaisseur de 15 dm. Ensuite, on a appliqué par pulvérisation sur la couche de transport de charges ci-dessus, pour former une couche génératrice de charges d'une épaisseur de 5 Mm, une peinture contenant 4 parties d'un pigment disazoiïque de formule suivante: CQ - C 9 N=N.-N=N 7 parties du composé de stilbène ci-dessus, 10 parties du polycarbonate ci-dessus, 0,63 partie de THBZ-1 dispersé et dissous dans 150 parties de dichlorométhane et 50 parties de monochlorobenzène. Ce support a été appelé Support Photosensible 15. Par ailleurs, on a préparé un support photo- sensible ne contenant pas de THBZ-1, et on l'a appelé Support Photosensible 16. Ces supports photosensibles ont été chargés positivement de manière à établir VD à +650 V et VL à +150 V et on a conduit l'évaluation de la manière décrite dans les exemples précédents. Les résultats sont reproduits ci-dessous. Exemple 4 Une sous-couche a été appliquée sur le substrat de la même manière que dans l'exemple 1. Ensuite, on a appliqué sur la sous-couche ci- dessus une peinture contenant 1 partie d'un pigment disazoique de formule suivante: F C OHH HO CONH- XOCH3 W N=N 9 N N parties d'un composé benzocarbazolique de formule suivante: n-C4H9 OH =C X parties du polycarbonate (tel qu'utilisé ci-dessus) et 0,3 partie de 2,4,6-tris-(3,5-tertio-butyl-4-hydroxy- benzyl)benzène (abréviation HBZ) en dispersion et en solution dans 60 parties de dichlorométhane et 20 parties de monochlorobenzène, pour former une couche photosensible ayant une épaisseur de 16 Am, de manière à préparer ainsi un support photosensible. Ce support a été appelé Support Photosensible 17. Par ailleurs, à des fins comparatives, on a préparé un support photosensible portant une couche photosensible ne contenant pas de HBZ. Ce support a été appelé Support Photosensible 18. Pour ces supportsphotosensibles, on a conduit la même évaluation que dans l'exemple 3. Les résultats sont représentés ci-dessous. Support photo- Abaissement Elévation de AVD après sensible de VD (%) VL (V) repos (V) 6,1 10 20 16 35,8 10 120 17 5,2 30 20 18 29,1 20 100 Exemple 5 On a préparé des supports photosensibles de la même manière que dans l'exemple 1, à la différence qu'on a utilisé comme additif les composés suivants. Support Photosensible 19: composé ajouté 1,3-diméthyl-2,4,6-tris-(3,5-di-tertio-butyl-4- hydroxybenzyl)benzène. Support Photosensible 20: composé ajouté 1,3,5-triméthyl-2,4,6-tris-(3-tertio-butyl-5- tertio-amyl-4-hydroxybenzyl)benzène. Support Photosensible 21: composé ajouté 1,3,5-triméthyl-2-(3,5-di-tertio-amyl-4- hydroxybenzyl)-4,6-bis-(3,5-di-tertio-butyl-4-hydroxy- benzyl)benzène. Ces supports photosensibles ont été évalués de la manière décrite dans les exemples précédents. Les résultats sont reproduits ci-dessous. Support photo- Sensibilité initiale Abaissement sensible (lux.s) de VD (%) 19 3,0 5,7 3,0 5,4 21 3,1 5,5 Support photo- Elévation de VL AVD après repos (V) sensible (V) 19 20 10 10 20 21 10 10 Exemple 6 Pour les supports photosensibles 2, 5 et 7 préparés dans l'exemple 1 et dans l'exemple 2, 000 copies ont encore été réalisées après 5000 copies dans l'évaluation des caractéristiques électrophotographi- ques décrites ci-dessus. Comme résultat, pour les Supports Photo- sensibles 2 et 7 contenant les anti-oxydants qui y avaient été ajoutés, aucun abaissement de qualité d'image n'a été observé, comparativement au stade initial après copiages successifs de 50 000 feuilles, si bien que le contraste est resté à un niveau stable en donnant des images sans irrégularité. En revanche, le Support Photosensible 5 de l'Echantillon Comparatif ne contenant aucun anti-oxydant a révélé un abaissement remarquable de la densité d'image après des copiages successifs d'environ 15 000 feuilles. De même, en raison de l'abaissement de potentiel engendré pendant l'arrêt et le repos après des copiages intermit- tents, on a obtenu des images présentant une très grande irrégularité. Exemple 7 En suivant le mode opératoire décrit pour le Support Photosensible 7 de l'exemple 2, on a répété le processus de revêtement pour l'obtention de la couche génératrice de charges. Ensuite, pour la formation d'une couche de transport de charges, on a préparé les mêmes constituants pour la matière de transport de charges que ceux qui avaient été utilisés dans le Support Photosensible 7, à savoir la résine utilisée comme liant, le solvant et l'additif (THBZ-2), et en outre, 0,9 partie de résine de tétrafluoréthylène en poudre (non commercial: LUBRON L-2, produit de la firme Daikin Kogyo) et 0,09 partie d'un polymère greffé de type fluoré comme adjuvant de disper- sion, et on a dispersé ces composants au moyen d'un broyeur à sable pour former un liquide de revêtement. Ce liquide a été appliqué sur la couche génératrice de charges pour former une couche de transport de charges ayant une épaisseur de 18 gm. Ce support a été appelé Support Photosensible 22. Support Sensibilité Abaisse- Elévation AVD après photo- initiale ment de VD de VL (V) repos (V) sensible (lux.s) (%) 22 2,9 5,3 30 10 Après cette évaluation, on a encore effectué 000 copies et on a trouvé qu'il n'y avait pas d'abaisse- ment de la densité d'image même après des copiages successifs comparativement au stade initial, ce qui a donné des images sans irrégularité. REVENDICATIONS 1. Support électrophotographique photosensible, caractérisé en ce qu'il comprend une couche photosensible contenant un photoconducteur organique prévu sur un substrat électroconducteur, ladite couche photosensible contenant un composé représenté par la formule (1) ci- dessous en une quantité allant de 0,1 à 10 % en poids sur la base du poids total de la couche photosensible ajoutée: X1 CH2-R R-H2C t X2 (formule 1) X3 CH2-R formule dans laquelle R représente X4 Xl, X2 et X3 représentent chacun un atome d'hydrogène ou un groupe méthyle, X4 représente CH3 CH3 I I -C-CH3 ou -C-CH2CH3 I! CH3 CH3 X5 représente un atome d'hydrogène, un groupe alkyle ou un groupe alcényle. 2. Support électrophotographique photosensible suivant la revendication 1, caractérisé en ce que la couche photosensible a une structure stratifiée formée d'une couche génératrice de charges et d'une couche de transport de charges. 3. Support électrophotographique photosensible suivant la revendication 1, caractérisé en'ce que la couche photosensible a une structure comprenant une couche de transport de charges stratifiée sur une couche génératrice de charges, et le composé représenté par la formule (1) est contenu dans la couche de transport de charges. 4. Support électrophotographique photosensible suivant la revendication 1, caractérisé en ce que la couche photosensible a une structure présentant une couche génératrice de charges stratifiée sur une couche de transport de charges et le composé représenté par la formule (1) est contenu au moins dans la couche génératrice de charges. 5. Support électrophotographique photosensible suivant la revendication 1, caractérisé en ce que la couche photosensible a une structure monocouche comprenant un mélange d'une matière génératrice de charges et d'une matière de transport de charges. 6. Support électrophotographique photosensible suivant la revendication 1, caractérisé en ce que la couche photosensible contient un lubrifiant. 7. Support électrophotographique photosensible suivant la revendication 1, caractérisé en ce que la couche photosensible a une structure comprenant une couche de transport de charges stratifiée sur une couche génératrice de charges, et la couche de transport de charges contient un composé représenté par la formule (1) et un lubrifiant. 8. Support électrophotographique photosensible suivant la revendication 6 ou la revendication 7, carac- térisé en ce que le lubrifiant est une résine en poudre de type fluoré ou une résine en poudre polyoléfinique. 9. Support électrophotographique photosensible suivant la revendication 1, caractérisé en ce que X5 dans le composé représenté par la formule (1) est un groupe alkyle présentant un atome tertiaire de carbone ayant une valence libre. 10. Support électrophotographique photosensible suivant la revendication 1, caractérisé en ce que X5 dans le composé représenté par la formule (1) est un groupe tertio-butyle ou un groupe tertio-amyle.